Brevet FR3071682A1 (20190329)

REVENDICATIONS1. Procédé de fabrication d'un module photovoltaïque (1) comportant : - une première couche (2) transparente formant la face avant du module photovoltaïque (1), destinée à recevoir un flux lumineux, - une pluralité de cellules photovoltaïques (4) disposées côte à côte et reliées électriquement entre elles, les cellules photovoltaïques (4) étant disposées selon des séries (S) de cellules photovoltaïques (4), deux séries (S) adjacentes étant séparées d'une distance inter-séries (DS), - un ensemble encapsulant (3) la pluralité de cellules photovoltaïques (4), - une deuxième couche (5) formant la face arrière du module photovoltaïque (1), l'ensemble encapsulant (3) et la pluralité de cellules photovoltaïques (4) étant situés entre les première (2) et deuxième (5) couches, caractérisé en ce que le procédé de fabrication comporte une étape de contrôle de la distance inter-séries (DS) entre deux séries (S) adjacentes de cellules photovoltaïques (4) consistant à appliquer un adhésif isolant électriquement (8) permanent entre les séries (S) adjacentes de cellules photovoltaïques (4) de façon à ce que les séries (S) soient solidaires l'une de l'autre entre elles, avant toute étape d'assemblage des couches constitutives du module photovoltaïque (1).\n<CLM>\1\tProcédé selon la revendication 1, caractérisé en ce que l'adhésif isolant électriquement (8), appliqué avant sa mise en oeuvre pour solidariser les séries (S), est sous forme liquide.\n<CLM>\1\tProcédé selon la revendication 1, caractérisé en ce que l'adhésif isolant électriquement (8), appliqué avant sa mise en oeuvre pour solidariser les séries (S), est sous forme solide. 16\n<CLM>\1\tProcédé selon l'une des revendications précédentes, caractérisé en ce que l'adhésif isolant électriquement (8) se présente sous la forme d'un matériau polymère d'encapsulation, notamment choisi parmi : le poly(éthylène-acétate de vinyle) (EVA), les ionomères, les polyoléfines, les acétals de vinyle, tels que les polyvinylbutyrals 5 (PVB), les polydiméthylsiloxanes, les polyuréthanes (PU) ou encore le polyméthacrylate de méthyle (PMMA), l'éthylène-acrylate de méthyle (EMA), le butylacrylate d'éthylène (EBA), l'éthylène-propylène (EPM/EPDM).\n<CLM>\1\tProcédé selon l'une des revendications précédentes, caractérisé en ce 10 que l'adhésif isolant électriquement (8) est un matériau choisi parmi : les copolymères PU-acrylate réticulables par ultraviolet (UV) ou par faisceau d'électrons (EB), les adhésifs époxy ou les adhésifs acryliques.\n<CLM>\1\tProcédé selon l'une quelconque des revendications précédentes, 15 caractérisé en ce que l'adhésif isolant électriquement (8) est appliqué par points entre les séries (S) de cellules photovoltaïques (4), sur les bords des cellules photovoltaïques (4), notamment en au moins un point, préférentiellement en au moins deux points distincts, le long de la longueur des séries (S). 20\n<CLM>\1\tProcédé selon la revendication 6, caractérisé en ce que l'adhésif isolant électriquement (8) est appliqué sur toute la longueur des séries (S) de cellules photovoltaïques (4) par augmentation de la longueur de chaque point de solidarisation, notamment de collage, et/ou par augmentation du nombre de points de solidarisation, notamment de collage. 25\n<CLM>\1\tProcédé selon l'une quelconque des revendications précédentes, caractérisé en ce que, lors de l'application de l'adhésif isolant électriquement, la distance inter-séries (DS) entre deux séries (S) adjacentes de cellules photovoltaïques (4) est comprise entre 1 um et 10 mm, préférentiellement entre 10 um et 2 mm. 17\n<CLM>\1\tProcédé selon l'une quelconque des revendications précédentes, caractérisé en ce que, une fois l'adhésif isolant électriquement (8) appliqué entre les séries (S) de cellules photovoltaïques (4), le procédé de fabrication comporte une étape de chauffage, notamment dans le cas d'un adhésif isolant électriquement (8) sous forme 5 solide, et/ou d'irradiation aux rayonnements ultraviolets (UV), notamment dans le cas d'un adhésif isolant électriquement (8) appliqué sous forme liquide.\n<CLM>\1\tProcédé selon l'une quelconque des revendications précédentes, caractérisé en ce qu'il comporte les étapes successives suivantes : 10 - alignement des séries (S) de cellules photovoltaïques (4) les unes parallèlement aux autres avec une distance inter-séries (DS) prédéterminée, - application de l'adhésif isolant électriquement (8) entre les séries (S) adjacentes de cellules photovoltaïques (4), - solidarisation des séries (S) de cellules photovoltaïques (4) entre elles 15 par chauffage et/ou par irradiation sous rayonnements ultraviolets (UV), - assemblage, notamment par empilement puis lamination à chaud, de l'ensemble des couches constitutives du module photovoltaïque (1), notamment de l'ensemble formé par la première couche (2), l'ensemble encapsulant (3), les cellules photovoltaïques (4) et la deuxième couche (5). 20\n<CLM>\1\tProcédé selon l'une quelconque des revendications 1 à 9, caractérisé en ce qu'il comporte les étapes successives suivantes : - empilement de la première couche (2) et d'une première couche (3a) de l'ensemble encapsulant (3), 25 - positionnement et alignement des séries (S) de cellules photovoltaïques (4) les unes parallèlement aux autres avec une distance inter-séries (DS) prédéterminée sur la première couche (3a) de l'ensemble encapsulant (3), - application de l'adhésif isolant électriquement (8) entre les séries (S) adjacentes de cellules photovoltaïques (4), 18 - solidarisation des séries (S) de cellules photovoltaïques (4) entre elles par chauffage et/ou par irradiation sous rayonnements ultraviolets (UV), - assemblage, notamment par empilement puis lamination à chaud, de l'ensemble restant des couches constitutives du module photovoltaïque (1), notamment 5 de l'ensemble formé par la deuxième couche (3b) de l'ensemble encapsulant (3) et la deuxième couche (5).\n<CLM>\1\tProcédé selon la revendication 10 ou 11, caractérisé en ce que le chauffage est effectué à une température comprise entre 100°C et 180°C pendant une 10 durée comprise entre 1 min et 10 h, préférentiellement à une température comprise entre 140°C et 160°C pendant une durée comprise entre 3 min et 30 min.\n<CLM>\1\tProcédé selon l'une des revendications 10 à 12, caractérisé en ce que l'étape de lamination à chaud est réalisée à une température supérieure ou égale à 15 120°C et pendant une durée du cycle de lamination d'au moins 10 minutes.\n<CLM>\1\tModule photovoltaïque (1) obtenu par le biais d'un procédé de fabrication selon l'une quelconque des revendications précédentes, caractérisé en ce que la distance inter-séries (DS) entre les séries (S) adjacentes de cellules photovoltaïques (4) 20 est inférieure ou égale à 100 um, préférentiellement inférieure ou égale à 50 um.